(57)【特許請求の範囲】
【請求項１】
水、着色剤、アミノ酸誘導体、リン酸エステル系界面活性剤および／または脂肪酸を含んでなる水性ボールペン用インキ組成物であり、前記アミノ酸誘導体がラウロイルメチルアラニンのアルカリ金属塩またはラウロイルメチルアラニンのアミン塩であり、前記水性ボールペン用インキ組成物のｐＨ値が７．０〜１０．０であることを特徴とする水性ボールペン用インキ組成物。
【請求項２】
前記アミノ酸誘導体のインキ組成物全質量に対する含有量が、０．００１〜３．０質量％であること特徴とする請求項１に記載の水性ボールペン用インキ組成物。
【請求項３】
前記アミノ酸誘導体のインキ組成物全質量に対する含有量をＸ質量％、前記リン酸エステル系界面活性剤および／または脂肪酸のインキ組成物全質量に対する総含有量をＹ質量％とした場合、１≦Ｙ／Ｘ≦１０００の関係であること特徴とする請求項１または２に記載の水性ボールペン用インキ組成物。
【請求項４】
前記水性ボールペン用インキ組成物が、中和剤を含んでなること特徴とする請求項１ないし３のいずれか１項に記載の水性ボールペン用インキ組成物。
【請求項５】
前記水性ボールペン用インキ組成物が、有機樹脂粒子を含んでなることを特徴とする請求項１ないし４のいずれか１項に記載の水性ボールペン用インキ組成物。
【請求項６】
前記着色剤がフタロシアニン系顔料であること特徴とする請求項１ないし５のいずれか１項に記載の水性ボールペン用インキ組成物。
【請求項７】
インキ収容筒の先端部に、ボールを回転自在に抱持したステンレス鋼材からなるボールペンチップを装着してなり、前記インキ収容筒内に請求項１ないし６のいずれか１項に記載の水性ボールペン用インキ組成物を収容してなることを特徴とする水性ボールペン。
【請求項８】
前記ボール材が超硬合金であることを特徴とする請求項７に記載の水性ボールペン。
【発明の詳細な説明】
【技術分野】
【０００１】
本発明は水性ボールペン用インキ組成物に関し、さらに詳細としては、書き味が良好で、かつ、ボールペンチップ内の析出物を抑制することで経時安定性に優れた水性ボールペン用インキ組成物に関するものである。
【背景技術】
【０００２】
従来より、ステンレス鋼材からなるチップ本体を用いたボールペンチップを装着したボールペンはよく知れている。こうしたステンレス鋼材からなるチップ本体を用いた水性ボールペンの場合には、ステンレス鋼材に含まれるマンガンやクロム等のマンガンイオンやクロムイオンが、インキ組成物中で反応することによって生じる金属塩等の析出物を防止するため、インキ組成物中にベンゾチアジアゾール化合物等の腐食防止剤や金属封鎖剤等を含有することが提案されている。
【０００３】
このような水性ボールペン用インキ組成物それを用いた水性ボールペンとしては、特開平８−４１４０９号「水性ボールペン用インキ組成物」にベンゾチアジアゾール化合物を用いた水性ボールペン用インキ組成物が開示されている。
【０００４】
ところで、特公平６−６６８９号「ペン体に直接供給する水性ボールペン用インク」に書き味を向上させるため、潤滑剤としてリン酸エステル系界面活性剤を含有した水性ボールペン用インキ組成物が開示されている。
【先行技術文献】
【特許文献】
【０００５】
【特許文献１】「特開平８−４１４０９号公報」
【特許文献２】「特開平６−５７１９４号公報」
【特許文献３】「特開２００８−２３８４５７号公報」
【特許文献４】「特開２００８−２７３１０５号公報」
【発明の概要】
【発明が解決しようとする課題】
【０００６】
しかしながら、特許文献１では、ベンゾチアジアゾール化合物を含有した水性ボールペン用インキが提案されているが、潤滑性が劣り、書き味が悪く、カスレ等も発生する問題を抱えていた。
【０００７】
また、特許文献２のように、書き味を向上させるため、潤滑剤として、リン酸エステル系界面活性剤を含有すると、リン酸エステル系界面活性剤とチップ内のマンガンイオンやクロムイオン等の金属イオンとが反応して金属塩が発生する。更にまた、リン酸エステル系界面活性剤および／または脂肪酸としては書き味が向上するが、特に脂肪酸やリン酸エステル系界面活性剤は、親油性が強くなりやすく、溶解性が悪いため、リン酸エステル系界面活性剤とチップ内の金属イオンとが反応して生じた金属塩が溶解しきれず析出物が発生してしまいやすい傾向があった。
【０００８】
そのため、上記の課題を解決するため、特許文献３では、カルボキシメチルポリエチレンイミンを含有した水性ボールペンや、特許文献４では、アミノポリホスホン酸を含有した水性ボールペンによって、書き味が良好であり、経時安定性に優れた水性ボールペンとする技術が開示されていた。
【０００９】
本発明の目的は、書き味が良好で、かつ、チップ本体内の金属塩による析出物を抑制することで経時安定性に優れた水性ボールペン用インキ組成物を提供することである。
【００１０】
本発明は、上記課題を解決するために、
「１．水、着色剤、アミノ酸誘導体、リン酸エステル系界面活性剤および／または脂肪酸を含んでなる水性ボールペン用インキ組成物であり、前記アミノ酸誘導体がラウロイルメチルアラニンのアルカリ金属塩またはラウロイルメチルアラニンのアミン塩であり、前記水性ボールペン用インキ組成物のｐＨ値が７．０〜１０．０であることを特徴とする水性ボールペン用インキ組成物。
２． 前記アミノ酸誘導体のインキ組成物全質量に対する含有量が、０．００１〜３．０質量％であること特徴とする第１項に記載の水性ボールペン用インキ組成物。
３．前記アミノ酸誘導体のインキ組成物全質量に対する含有量をＸ質量％、前記リン酸エステル系界面活性剤および／または脂肪酸のインキ組成物全質量に対する総含有量をＹ質量％とした場合、１≦Ｙ／Ｘ≦１０００の関係であること特徴とする第１項または第２項に記載の水性ボールペン用インキ組成物。 
４．前記水性ボールペン用インキ組成物が、中和剤を含んでなること特徴とする第１項ないし第３項のいずれか１項に記載の水性ボールペン用インキ組成物。
５．前記水性ボールペン用インキ組成物が、有機樹脂粒子を含んでなることを特徴とする第１項ないし第４項のいずれか１項に記載の水性ボールペン用インキ組成物。 
６．前記着色剤がフタロシアニン系顔料であること特徴とする第１項ないし第５項のいずれか１項に記載の水性ボールペン用インキ組成物。
７．インキ収容筒の先端部に、ボールを回転自在に抱持したステンレス鋼材からなるボールペンチップを装着してなり、前記インキ収容筒内に第１項ないし第６項のいずれか１項に記載の水性ボールペン用インキ組成物を収容してなることを特徴とする水性ボールペン。
８． 前記ボール材が超硬合金であることを特徴とする第７項に記載の水性ボールペン。」である。
【発明の効果】
【００１１】
本発明は、ボールとチップ本体との潤滑性を高め、ボールの回転をスムーズにすることで、書き味が良好で、かつ、チップ本体内の金属塩による析出物を抑制することで経時安定性に優れた水性ボールペン用インキ組成物を提供することができた。
【発明を実施するための最良の形態】
【００１２】
本発明の特徴は、構造内にケトン構造を有するアミノ酸誘導体と、リン酸エステル系界面活性剤および／または脂肪酸を含んでなる水性ボールペン用インキ組成物とすることである。
【００１３】
本発明に用いるリン酸エステル系界面活性剤および／または脂肪酸は、ボールとチップ本体との潤滑性を高め、ボールの回転をスムーズにすることで、書き味を向上し、ボール座の摩耗抑制をするために用いる。しかし、水性ボールペン用インキ組成物中にリン酸エステル系界面活性剤および／または脂肪酸を含んでなることで、チップ本体より溶出するマンガンイオンやクロムイオン等の金属イオンがリン酸エステル系界面活性剤および／または脂肪酸と反応して金属塩が発生してしまい、インキ組成物中に不溶な金属塩の析出物が発生してしまうという問題があった。
【００１４】
そのため、本発明では、前記アミノ酸誘導体の構造内にケトン構造（Ｒ−Ｃ＝Ｏ）を有するアミノ酸誘導体を用いる必要がある。前記アミノ酸誘導体の性質としては、配位のしやすさが、金属イオン＞金属であるため、インキ中で前記アミノ酸誘導体が金属イオンに優先的に配位する。その結果，リン酸エステル系界面活性剤および／または脂肪酸と金属イオンの反応を阻害し，析出物を抑制することが可能となる。
【００１５】
さらに、前記アミノ酸誘導体の構造内にケトン構造（Ｒ−Ｃ＝Ｏ）を有するアミノ酸誘導体の中でも、アミノ基にケトン構造（Ｒ−Ｃ＝Ｏ）を有するアミノ酸誘導体を用いると、チップ本体より溶出する金属イオンに配位した際に錯体の外側にケトン構造（Ｒ−Ｃ＝Ｏ）が位置することになる。そのため、錯体の外側に親水性の強い構造が存在することにより錯体全体としても水性インキ組成中への溶解安定性が向上しやくなるため、水性インキ組成物中に不溶な金属塩の析出を抑制する効果がより得られやすい。
【００１６】
また，前記アミノ酸誘導体が金属イオンに優先的に配位した結果，リン酸エステル系界面活性剤や脂肪酸が、より金属材のチップ本体やボールに配位するようになる。そのためボールとチップ本体との潤滑性を高め、ボールの回転をスムーズにすることで、書き味を向上し、ボール座の摩耗抑制することができる。前記アミノ酸誘導体とリン酸エステル系界面活性剤や脂肪酸を用いることで、経時安定性に優れるだけでなく、より潤滑性を向上することで、書き味を向上し、ボール座の摩耗抑制をすることができる。
【００１７】
さらに、前記アミノ基にケトン構造を有するアミノ酸誘導体のアミノ基は、１級アミン、２級アミン、３級アミンなどの構造を有するものが挙げられるが、３級アミンの構造を有することが好ましい。これは、アミノ酸のアミノ基が１級もしくは２級アミンの場合、親水性に劣る傾向があるため、水性インキ組成中への溶解安定にカルボキシル基が使われてしまい、本発明で望む金属塩の析出抑制効果が得られにくいためである。そのため、アミノ酸誘導体のアミノ基がケトン構造を有する３級アミンであることが好ましい。
【００１８】
前記構造内にケトン構造を有するアミノ酸誘導体としては、金属塩による析出物の発生の抑制と、ボールペンチップやボールの腐食の抑制を考慮して、ラウロイルメチルアラニンＮａ、ラウロイルメチルアラニンＴＥＡなどのラウロイルメチルアラニンのアルカリ金属塩、ラウロイルメチルアラニンのアミン塩などや、ラウロイルメチルβ-アラニンタウリンＴＥＡなどのラウロイルメチルアラニンのアミン塩などが挙げられる。その中でも、ラウロイルメチルアラニンＮａ、ラウロイルメチルアラニンＴＥＡなどのラウロイルメチルアラニンのアルカリ金属塩、ラウロイルメチルアラニンのアミン塩を用いることが好ましいが、より金属塩による析出物の発生の抑制と、ボールペンチップやボールの腐食の抑制を考慮すれば、ラウロイルメチルアラニンＮａなどのラウロイルメチルアラニンのアルカリ金属塩を用いることが好ましい。具体的には、ソルフィルトＡＳ−Ｌ（ラウロイルメチルアラニンＮａ）、ソルフィルトＡＴ−Ｌ（ラウロイルメチルアラニンＴＥＡ） 、ソルフィルトＡＹ−Ｌ（ラウロイルメチルβ-アラニンタウリンＴＥＡ）（日油（株））などが挙げられる。
【００１９】
また、前記構造内にケトン構造を有するアミノ酸誘導体の含有量は、インキ組成物全量に対し、０．００１質量％より少ないと、金属塩の析出物を抑制する効果が弱くなるおそれがあり、３．０質量％を越えると、インキ経時が不安定性になるため、インキ組成物全量に対し、０．００１〜３．０質量％とする。より考慮すれば、インキ組成物全量に対し、０．００１〜１．０質量％が好ましく、最も好ましくは、０．０１〜０．５質量％が好ましい。
【００２０】
本発明で用いるリン酸エステル系界面活性剤および／または脂肪酸の中でも、ボールとチップ本体との潤滑性を高め、ボールの回転をスムーズにすることで、書き味を向上し、ボール座の摩耗抑制をしやすくすることを考慮すれば、リン酸エステル系界面活性剤を用いることが好ましい。
【００２１】
その中でも、潤滑性を考慮すれば、リン酸エステル系界面活性剤を用いることが好ましく、より考慮すれば、ＨＬＢ値が６〜１３であるリン酸エステル系界面活性剤を用いることが好ましい。これは、ＨＬＢ値が１３以下であると、親油性が増して、ボールの潤滑性が向上し、書き味が向上し、ＨＬＢ値が低いほど親油性が増すため、潤滑性は良好となるが、ＨＬＢ値が６未満であると、親油性が強すぎて、経時安定性に影響が出てしまうためである。特にＨＬＢ値が６〜１３であるリン酸エステル系界面活性剤を用いた場合には、親油性が強い金属塩を形成しやすいが、本願発明のように、構造内にケトン構造を有するアミノ酸誘導体を用いた場合では、金属塩の析出を抑制する効果があるため、ボールとチップ本体との潤滑性を高め、ボールの回転をスムーズにすることで、書き味が良好で、かつ、チップ本体内の金属塩による析出物を抑制することで経時安定性に優れた水性ボールペン用インキ組成物とすることが可能である。さらに、より潤滑性や経時安定性を考慮すれば、ＨＬＢ値が７〜１２であるリン酸エステル系界面活性剤が好ましく、より考慮すれば、ＨＬＢ値が１０〜１２であるリン酸エステル系界面活性剤が好ましい。
【００２２】
本発明では、構造内にケトン構造を有するアミノ酸誘導体と、リン酸エステル系界面活性剤および／または脂肪酸を含んでなる場合には、中和剤を用いることが好ましい。これにより、前記アミノ酸誘導体のカルボキシル基の水素イオンを乖離させ、金属イオンを包み込む効果を促進できる。さらに、リン酸エステル系界面活性剤および／または脂肪酸、構造内にケトン構造を有するアミノ酸誘導体を含んでなるため、インキは酸性が強くなり、具体的には、ｐＨ値が７未満で酸性領域であると、前記アミノ酸誘導体による影響でインキ粘度が増粘しやすくなり、さらに各インキ成分の安定性にも影響しやすいためである。そのため中和剤を添加することでｐＨ値を調整することが好ましい。
【００２３】
また、ｐＨ値については、７．０〜１０．０が好ましい。これは、ｐＨ値が７未満で酸性領域であると、上記のようにインキ粘度が増粘しやすくなり、さらに着色剤や界面活性剤などのインキ成分に対する安定性への影響や、金属製のボールペンチップやボールの腐食に影響が発生するためで、ｐＨ値が１０を超えて強アルカリ側に寄っても、同様にインキ成分に対する安定性への影響が発生してしまうためである。より考慮すれば、ｐＨ値が７．０〜９．０がより好ましい。
【００２４】
中和剤の含有量については、前記アミノ酸誘導体と前記リン酸エステル系界面活性剤および／または脂肪酸とのインキ組成物全質量に対する総含有量をＡ質量％、前記中和剤のインキ組成物全質量に対する含有量をＢ質量％とした場合、チップ本体内の金属塩の析出物の発生を抑制する効果を奏するためには、０．０１≦Ｂ／Ａ≦１０の関係とする必要がある。さらに、Ｂ／Ａ＜０．０１だと、前記アミノ酸誘導体と前記リン酸エステル系界面活性剤および／または脂肪酸の中和が不十分で、インキは酸性が強くなってしまい、インキ経時安定性への影響や、金属製のボールペンチップやボールの腐食の影響が発生や、Ｂ／Ａ＞１０だと、インキはアルカリ性が強くなってしまい、インキ経時安定性への影響が発生するためである。よりインキ経時を考慮すれば、１≦Ｂ／Ａ≦５の関係が好ましく、最も好ましくは、１．５≦Ｂ／Ａ≦３の関係が好ましい。
【００２５】
また、ｐＨ値については、７．０〜１０．０が好ましい。これは、ｐＨ値が７未満で酸性領域であると、着色剤や界面活性剤などのインキ成分に対する安定性への影響や、金属製のボールペンチップやボールの腐食に影響が発生するためで、ｐＨ値が１０を超えて強アルカリ側に寄っても、同様にインキ成分に対する安定性への影響が発生してしまうためである。より考慮すれば、ｐＨ値が７．０〜９．０がより好ましい。
【００２６】
リン酸エステル系界面活性剤については、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられ、前記リン酸エステル系界面活性剤のアルキル基は、スチレン化フェノール系、ノニルフェノール系、オクチルフェノール系、ラウリルアルコール系、トリデシルアルコール系、オクチルアルコール系等が挙げられる。この中でも、フェニル骨格を有すると立体障害により潤滑性に影響が出やすいため、リン酸エステル系界面活性剤のアルキル基は、直鎖アルコール系のラウリルアルコール系、トリデシルアルコール系、オクチルアルコール系、長鎖アルコール系（アルキル基の炭素数１０〜１５）を用いることが好ましい。より潤滑性とインキ経時安定性を考慮すれば、ラウリルアルコール系、トリデシルアルコール系を用いることが好ましい。これらは、単独または２種以上混合して使用してもよい。
尚、ＨＬＢは、一般式として、ＨＬＢ＝７＋１１．７ｌｏｇ (Ｍｗ／Ｍｏ)、（Ｍｗ；親水基の分子量、Ｍｏ；親油基の分子量）から求めることができる。
【００２７】
また、脂肪酸については、ラウリン酸、ミリスチン酸、ステアリン酸、オレイン酸、リシノール酸、リノール酸などのアルカリ金属塩、アンモニウム塩、アミン塩などが挙げられる。脂肪酸は、炭素数が１０〜３０である方が好ましい。炭素数が高い方が、ボールの潤滑性が向上するので、書き味が向上するが、特に炭素数が１０以上の脂肪酸を用いることが好ましい。また、炭素数が３０を越える場合には、水に溶解安定しづらいため、経時安定性を考慮すれば、炭素数が３０以下の脂肪酸を用いる方が好ましい。より好ましくは、炭素数が１５〜２５である。これらは、単独または２種以上混合して使用してもよい。
【００２８】
前記リン酸エステル系界面活性剤の具体例としては、プライサーフシリーズ（第一工業製薬（株）の中から、ラウリルアルコール系としては、プライサーフＡ２０８Ｂ：ＨＬＢ値６、プライサーフ２１０Ｂ：ＨＬＢ値９、プライサーフ２１３Ｂ：ＨＬＢ値１２、トリデシルアルコール系としては、プライサーフ２１２Ｃ：ＨＬＢ値９、プライサーフ２１５Ｃ：ＨＬＢ値１１、オクチルアルコール系としては、プライサーフＡ２０８Ｆ：ＨＬＢ値８、長鎖アルコール系としては、プライサーフ２０８Ｎ（アルキル基の炭素数１２と１３の混合物）：ＨＬＢ値７などが挙げられる。また、前記脂肪酸の具体例としては、ＯＳソープ、ＮＳソープ、ＦＲ−１４、ＦＲ−２５（花王（株））等が挙げられる。これ等のリン酸エステル系界面活性剤、脂肪酸は、単独又は２種以上混合して使用してもよい。
【００２９】
前記リン酸エステル系界面活性剤および／または脂肪酸の総含有量は、インキ組成物全量に対し、０．１質量％より少ないと、所望の潤滑性が得られず、書き味が悪く、筆跡にカスレ等が発生するおそれがあり、５．０質量％を越えると、インキ経時が不安定性になるおそれがあるため、インキ組成物全量に対し、０．１〜５．０質量％が好ましいが、さらに筆感をより高め、良好なインキ経時を得るために、前記リン酸エステル系界面活性剤および／または脂肪酸の総含有量は、インキ組成物全量に対し、０．５〜３．０質量％が最も好ましい。
【００３０】
さらに、前記アミノ酸誘導体のインキ組成物全質量に対する含有量をＸ質量％、前記リン酸エステル系界面活性剤および／または脂肪酸のインキ組成物全質量に対する総含有量をＹ質量％とした場合、１≦Ｙ／Ｘ≦１０００の関係とすることが好ましい。これは、Ｙ／Ｘ＜１だと、前記アミノ酸誘導体の有効濃度が余剰となり、リン酸エステル系界面活性剤および／または脂肪酸よりも強い界面活性効果を示しやすく、その結果、リン酸エステル系界面活性剤および／または脂肪酸による潤滑効果を得られにくくなりやすい。また、Ｙ／Ｘ＞１０００だと、リン酸エステル系界面活性剤および／または脂肪酸と反応して発生する金属塩を抑制しづらくなるためである。より考慮すれば、１≦Ｙ／Ｘ≦１０の関係が好ましく、最も好ましくは、１≦Ｙ／Ｘ≦５の関係が好ましい。
【００３１】
本発明で用いる中和剤として、具体的には、モノエタノールアミン、ジエタノールアミン、トリエタノールアミン、ジメチルエタノールアミン、Ｎ−メチルエタノールアミン、Ｎ−メチルジエタノールアミン、ジイソプロパノールアミン等のアルカノールアミンや、トリエチルアミン、ジエチルアミン、ジプロピルアミン、アミルアミン等の有機アミンや、水酸化ナトリウム、水酸化カリウム、水酸化リチウム等のアルカリ金属塩が挙げられる。その中でも、前記アミノ酸誘導体やリン酸エステル系界面活性剤および／または脂肪酸を中和安定することを考慮すれば、有機アミンを用いることが好ましく、より考慮すれば、アルカノールアミンを用いることが好ましく、より弱塩基性であるトリエタノールアミンを用いることが最も好ましい。これらの中和剤は単独又は２種以上混合して使用してもかまわない。
【００３２】
また、中和剤の含有量については、インキ組成物全量に対し、０．１質量％より少ないと、前記アミノ酸誘導体と前記リン酸エステル系界面活性剤および／または脂肪酸の中和が不十分なるおそれがあり、５．０質量％を越えると、インキ経時が不安定性になるおそれがあるため、インキ組成物全量に対し、０．１〜５．０質量％が好ましい、より考慮すれば、１．０〜３．０質量％がより好ましい。
【００３３】
また、本発明では、ｐＨ値の安定性を考慮することや、ボ−ルペンチップのチップ本体やボール材に金属材料を用いる場合は、金属腐食を抑制しやすくするには、ベンゾトリアゾールを含んでなることが好ましい。特にタングステンカーバイドを主成分とする超硬合金ボールは、その結合材として、コバルト、ニッケル等を用いており、金属腐食の影響が出やすいため、ベンゾトリアゾールを含んでなることが、好ましい。
【００３４】
本発明で用いる着色剤は、染料、顔料等、特に限定されるものではなく、適宜選択して使用することができる。染料については、直接染料、酸性染料、塩基性染料、含金染料、各種水溶性の造塩タイプ染料等が採用可能である。顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミ顔料、パール顔料、蛍光顔料、蓄光顔料、補色顔料等が挙げられる。その他、着色樹脂粒子体として顔料を媒体中に分散させてなる着色体を公知のマイクロカプセル化法などにより樹脂壁膜形成物質からなる殻体に内包または固溶化させたマイクロカプセル顔料を用いても良い。更に、顔料を透明、半透明の樹脂等で覆った着色樹脂粒子などや、また着色樹脂粒子や無色樹脂粒子を、顔料もしくは染料で着色したもの等も用いることもできる。これらの染料および顔料は、単独または２種以上組み合わせて使用してもかまわない。含有量は、インキ組成物全量に対し、１質量％〜２０質量％が好ましい。
【００３５】
着色剤の中でも、フタロシアニン系顔料を用いる場合は、金属親和性が高い構造であるため、金属イオンの不純物などを多く含み、前記リン酸エステル系界面活性剤および／または脂肪酸による金属塩の析出物によるインキ経時安定性に影響が発生しやすい。具体的には、フタロシアニン系顔料を製造する工程では、金属イオン混入が起こりやすいため，本発明による効果が顕著に出やすく、効果的である。
【００３６】
また、本発明には、インキ粘度調整剤や顔料分散剤として樹脂などを用いても良く、アクリル系樹脂、アルキッド樹脂、セルロース誘導体、ポリビニルピロリドン、ポリビニルアルコール等の水溶性樹脂、キサンタンガム、架橋型アクリル酸重合体、サクシノグリカン、ガーガム、ダイユータンガム等や、アルカリ膨潤会合型増粘剤、ノニオン会合型増粘剤などの会合型増粘剤などの剪断減粘性付与剤等が挙げられる。これらは、単独又は２種以上混合して使用してもよい。  これらのインキ粘度調整剤や顔料分散剤は、単独又は２種以上組み合わせて使用してもかまわない。
【００３７】
また、樹脂の添加量は、インキ組成物全量に対して、０．１質量％未満だと、所望のインキ粘度が得られにくく、３０質量％を越えると書き出し性能が劣ってしまう可能性があるため、０．１質量％〜３０質量％が好ましく、より考慮すれば、０．１質量％〜５質量％が好ましい。
【００３８】
その他として、潤滑性の向上を考慮し、シリコ−ン系等の界面活性剤、尿素、ソルビット等の保湿剤、ベンゾトリアゾール等の防錆剤、１，２ベンゾイソチアゾリン−３−オン等の防菌剤を添加することができる。また、定着剤も適宜添加可能で、樹脂エマルジョンとして、アクリル系樹脂、ウレタン系樹脂、スチレン−ブタジエン系樹脂、ポリエステル系樹脂、酢酸ビニル系樹脂等を添加することができる。これらは単独または２種以上組み合わせて使用することができる。
【００３９】
また、書き味、インキ漏れ抑制を向上するために、有機樹脂粒子やシリカなどの無機粒子を用いても良い。特に、有機樹脂粒子を用いることが好ましく、有機樹脂粒子としては、ポリエチレン樹脂、ポリプロピレン樹脂などのオレフィン系樹脂粒子や、メラミン・ホルムアルデヒド樹脂、ベンゾグアナミン・ホルムアルデヒド樹脂、ベンゾグアナミン・メラミン・ホルムアルデヒド樹脂、尿素ホルムアルデヒド樹脂、ナイロン樹脂などの化学構造中に窒素原子を含む含窒素樹脂粒子や、アクリル系樹脂粒子、スチレン系樹脂粒子、エポキシ樹脂粒子、ウレタン樹脂粒子、セルロース樹脂粒子などが挙げられる。さらに、有機樹脂粒子の中でも、書き味、インキ漏れ抑制、インキ経時安定性を考慮すれば、オレフィン系樹脂粒子、含窒素樹脂粒子を用いることが好ましい。
【００４０】
前記有機樹脂粒子の形状については、球状、もしくは異形の形状のものなどが使用できるが、摩擦抵抗を低減することを考慮すれば、球状樹脂粒子が好ましい。ここでいう球状樹脂粒子とは、真球状に限定されるものではなく、略球状の樹脂粒子や、略楕円球状の樹脂粒子などでも良い。
【００４１】
また、ボ−ルペンチップの材料は、ステンレス鋼、洋白、ブラス（黄銅）、アルミニウム青銅、アルミニウムなどの金属材、ポリカーボネート、ポリアセタール、ＡＢＳなどの樹脂材が挙げられるが、ボール座の摩耗、経時安定性を考慮するとステンレス鋼材のチップ本体とすることが好ましい。
【００４２】
また、ボールペンチップのボールは、特に限定されるものではないが、タングステンカーバイドを主成分とする超硬合金ボールは、その結合材として、コバルト、ニッケル等を用いている。前記チップ本体やボールの金属材料を用いる場合はリン酸エステル系界面活性剤および／または脂肪酸との親和性が高く、より滑らかな書き味を得られやすいために好ましい。一方で、従来の金属イオン封鎖剤などを併用する場合は、これら超硬合金ボールの金属材料を溶出させやすい課題があった。そのため炭化硅素等の非金属系のセラミックボールを使用することが好適であった。これらの非金属系のセラミックボールはリン酸エステル系界面活性剤および／または脂肪酸との親和性が金属材のボールに対して弱いため、書き味が劣りやすかった。前記構造内にケトン構造を有するアミノ酸誘導体は、従来の金属イオン封鎖剤などと比べて、コバルト、ニッケル等の金属に対して、経時的に腐食しづらいため、腐食によるボールの回転抵抗を生じることもなく、良好な書き味が得られ、超硬合金ボールに対しても好適に用いられる。
【００４３】
次に実施例を示して本発明を説明する。
実施例１
水                                                                ５７．１質量部
水溶性有機溶剤（グリセリン）                                      １１．０質量部
中和剤（トリエタノールアミン）                                      ３．０質量部
リン酸エステル系界面活性剤（トリデシルアルコール系、ＨＬＢ値１１）  １．０質量部
構造内にケトン構造を有するアミノ酸誘導体
（ラウロイルメチルアラニンＮａ、有効成分３０％）                    １．０質量部
防錆剤（ベンゾトリアゾール）                                        ０．５質量部
顔料分散体（銅フタロシアニン系顔料）                              ２６．０質量部
剪断減粘性付与剤（キサンタンガム）                                  ０．４質量部
【００４４】
実施例１は、まず水、水溶性有機溶剤、中和剤、リン酸エステル系界面活性剤、構造内にケトン構造を有するアミノ酸誘導体、防錆剤、顔料分散体をマグネットホットスターラーで４０℃加温撹拌してベースインキを作成する。
【００４５】
その後、上記作製したベースインキを加温しながら、剪断減粘性付与剤を投入してホモジナイザー攪拌機を用いて均一な状態となるまで充分に混合攪拌した。その後、濾紙を用い濾過を行って、実施例１の水性ボールペン用インキ組成物を得た。
尚、実施例１のインキ粘度は、ブルックフィールド社製ＤＶ−ＩＩ粘度計（ＣＰＥ−４２ローター）を用いて２０℃の環境下で、剪断速度１．９２ｓｅｃ−１（回転数０．５ｒｐｍ）の条件にてインキ粘度を測定したところ、２５００ｍＰａ・ｓであった。 
また、実施例１のｐＨ値は、ＩＭ−４０Ｓ型ｐＨメーター（東亜ディーケーケー株式会社製）を用いて、２０℃にて測定したところ、ｐＨ値＝８．５であった。
【００４６】
実施例２〜９
各成分とボール材を表に示す配合に変更した以外は、実施例１と同様な手順で水性ボールペン用インキ組成物を作成した。
【表１】
0006629041.tif 000002
【表２】
0006629041.tif 000003
【００４７】
比較例１〜８
各成分を表に示す配合に変更した以外は、実施例１と同様な手順で水性ボールペン用インキ組成物を作成した。
【表３】
0006629041.tif 000004
【００４８】
試験および評価
インキ収容筒の先端部に、ステンレス鋼材からなるチップ本体のボール抱持室に、ボール径がφ０．７ｍｍの超硬合金ボールを回転自在に抱持したボールペンチップを装着し、インキ収容筒内に実施例１〜９および比較例１〜８において作製した水性インキ組成物及びグリース状のインキ追従体を直に充填したレフィルを、（株）パイロットコーポレーション製のゲルインキボールペン（商品名：Ｊｕｉｃｅ）に装着して、本発明の水性ボールペンを作製し、以下の試験及び評価を行った。尚、書き味・筆記試験、筆記試験用紙としてコピー用紙（ＰＰＣ用紙）を用いて、下記のような項目で評価した。
【００４９】
チップ本体の経時試験：ボールペン用レフィルを５０℃・湿度０％の環境下、３ヶ月間放置後に、チップ本体内のインキを顕微鏡観察や筆記試験を行った。
析出物がなく、良好のもの                              ・・・◎
析出物が微少に発生したが、実用上問題のないもの        ・・・○
析出物が発生し、実用上影響がでるもの                  ・・・△
析出物が存在し、カスレや筆記不良などの原因になるもの  ・・・×
【００５０】
書き味：ボールペン用レフィルを５０℃・湿度０％の環境下、３ヶ月間放置後に、手書きによる官能試験を行い評価した。
非常に滑らかなもの                                   ・・・◎ 
滑らかであるもの                                     ・・・○ 
やや劣るものを                                       ・・・△ 
重く、劣るもの                                       ・・・×
【００５１】
ボールの腐食試験：ボールペン用レフィルを５０℃・湿度０％の環境下、３ヶ月間放置後に、ボールの腐食状態を顕微鏡や筆記試験を観察した。
ボールの腐食がないもの                                    ・・・○
ボールの腐食があり、筆跡にカスレがあるもの                ・・・△
ボールの腐食があり、筆跡にカスレが多く、実用性に乏しいもの・・・×
【００５２】
実施例１〜９では、書き味、チップ本体の経時試験、ボールの腐食試験ともに良好な性能が得られた。
【００５３】
比較例１、７、８では、アミノ酸誘導体を含有しなかったため、チップ本体内に析出物が発生し、筆記不良になってしまった。
【００５４】
比較例２、６では、リン酸エステル系界面活性剤や脂肪酸を含有しなかったため、書き味が、やや劣ってしまった。
【００５５】
比較例３〜６では、構造内にケトン構造を有するアミノ酸誘導体以外のものを含有したため、ボールの腐食がひどく、筆跡にカスレがひどかった。さらに、ボールの回転も悪く、書き味が、やや劣ってしまった。
【００５６】
尚、図示はしていないが、ボールペンチップ内にステンレス鋼材からなるボールを押圧するコイルスプリングを配設する場合には、チップ本体と同様に、ＨＬＢ値が６〜１３であるリン酸エステル系界面活性剤とコイルスプリングの金属イオンとの反応により金属塩が発生するおそれがあるため、本発明の効果は顕著である。
【００５７】
さらに、顔料のような粒径の大きいものを含有したインキ組成物では、ボールとチップ本体の間で回転阻害による書き味の劣化の可能性や、ボール径が０．５ｍｍ以下のボールを用いたボールペンは、ボールとボール座の接触面積が小さく、単位面積に掛かる荷重が高くなることによる書き味の劣化の可能性があるので本発明の効果は顕著である。
【産業上の利用可能性】
【００５８】
本発明は水性ボールペン用インキ組成物に関し、さらに詳細としては、水、着色剤、アミノ酸誘導体、リン酸エステル系界面活性剤および／または脂肪酸を含んでなる水性ボールペン用インキ組成物であり、前記アミノ酸誘導体の構造内にケトン構造を有することを特徴とする水性ボールペン用インキ組成物を用いることで、書き味が良好で、さらにチップ本体内の金属塩による析出物を抑制することで経時安定性に優れた水性ボールペン用インキ組成物を提供することができる。そのため、キャップ式、ノック式等、ボールペンとして広く利用することができる。